(57)【特許請求の範囲】
【請求項１】
表面にカルボキシル基又はカルボキシレート基を有する酸化セルロース繊維に対し、Ａｇ、Ａｕ、Ｐｔ、Ｐｄ、Ｎｉ、Ｍｎ、Ｆｅ、Ｔｉ、Ａｌ、Ｚｎ及びＣｕの群から選ばれる１種以上の金属元素のイオンを含有してなる金属イオン含有セルロース繊維と、ポリエチレン、ポリプロピレン、及びポリエチレンテレフタレートの群から選ばれる１種以上の繊維である合成繊維とが結合してなる不織布シート。
【請求項２】
前記金属イオン含有セルロース繊維を２〜３０質量％含む請求項１に記載の不織布シート。
【請求項３】
前記不織布シートに対する前記金属イオンの含有量が６０〜５１０ｍｇ/ｍ２である請求項１又は２に記載の不織布シート。
【発明の詳細な説明】
【技術分野】
【０００１】
本発明は、ワイパー等に好適に使用できる不織布シートに関する。
【背景技術】
【０００２】
近年、繊維径が１μｍ以下のいわゆるナノファイバーから構成される不織布は、多数の微細空隙を有して通気性が高いため、検討がなされている（特許文献１）。
一方、本願出願人らは、ナノファイバーの１種として、酸化セルロース繊維（ＴＥＭＰＯ酸化セルロース繊維）に金属粒子を担持した金属担持セルロース繊維を含む衛生薄葉紙を開発した（特許文献２）。
【先行技術文献】
【特許文献】
【０００３】
【特許文献１】特開2012-550号公報
【特許文献２】特開2015-45113号公報
【発明の概要】
【発明が解決しようとする課題】
【０００４】
ところで、特許文献１記載の不織布は、ナノファイバーを他の繊維等と混合して湿式抄紙法により製造されるが、湿潤時や耐薬品に対する紙力が十分とはいえず、又、嵩高にし難く保液性が低いという問題がある。
さらに、近年では不織布シートに消臭抗菌機能を付与することも要求されてきている。
従って本発明は、十分な消臭抗菌機能を有すると共に、強度に優れた不織布シートの提供を目的とする。
【課題を解決するための手段】
【０００５】
上記課題を解決するため、本発明の不織布シートは、表面にカルボキシル基又はカルボキシレート基を有する酸化セルロース繊維に対し、Ａｇ、Ａｕ、Ｐｔ、Ｐｄ、Ｎｉ、Ｍｎ、Ｆｅ、Ｔｉ、Ａｌ、Ｚｎ及びＣｕの群から選ばれる１種以上の金属元素のイオンを含有してなる金属イオン含有セルロース繊維と、ポリエチレン、ポリプロピレン、及びポリエチレンテレフタレートの群から選ばれる１種以上の繊維である合成繊維とが結合してなる。
【０００６】
前記金属イオン含有セルロース繊維を２〜３０質量％含むことが好ましい。
前記不織布シートに対する前記金属イオンの含有量が６０〜５１０ｍｇ/ｍ２であることが好ましい。
【発明の効果】
【０００７】
この発明によれば、十分な消臭抗菌機能を有すると共に、強度に優れた不織布シートが得られる。
【図面の簡単な説明】
【０００８】
【図１】実施例に用いた金属イオン含有セルロース繊維の透過型電子顕微鏡像を示す図である。
【発明を実施するための形態】
【０００９】
本発明の実施形態に係る不織布シートは、後述する金属イオン含有セルロース繊維と、合成繊維とが結合してなる。両繊維が「結合」しているとは、不織布シートの透過型電子顕微鏡像にて、両繊維が交差して接していることをいう。
合成繊維は、不織布シートの強度を向上させて湿潤時や耐薬品に対する紙力を高める。合成繊維としては、ポリエチレン、ポリプロピレン、及びポリエチレンテレフタレートの群から選ばれる１種以上の繊維が挙げられる。
【００１０】
金属イオン含有セルロース繊維と合成繊維とを結合させる方法としては、金属イオン含有セルロース繊維を含む第１のウェブと、スパンボンド法及び／又はメルトブローン法で製造した合成繊維の原不織布シートとを、水流交絡により結合させて製造することができる。
又、スパンボンド法やメルトブローン法で製造した合成繊維の原不織布シートの上に金属イオン含有セルロース繊維を置き、水流交絡により結合させて製造することができる。
このように、繊維がしっかりと絡み合った合成繊維の原不織布シートをベースとして不織布シートを製造することで、強度が向上する。
【００１１】
金属イオン含有セルロース繊維を含む第１のウェブは、金属イオン含有セルロース繊維と、必要に応じて以下の他の繊維と混合して紙料を調製した後、湿式抄紙法で製造することができる。他の繊維としては、Ｎ−ＢＫＰ等のパルプ繊維、レーヨン繊維、熱融着繊維等が挙げられる。
又、第１のウェブを、乾式のエアレイド法やカード法などで製造してもよい。この場合、原料シートをハンマーミル等で開繊した繊維を用いることができる。
さらに、ウェブに熱融着繊維を含むと乾燥工程で繊維間の結合力が増し、更に高い強度を得ることができる。
第１のウェブは、その後に原不織布シートと水流交絡法で結合させるが、この際に第１のウェブから繊維が脱落するのを防止するため、第１のウェブを構成する繊維の繊維長が１．５ｍｍ以上が望ましい。
【００１２】
不織布シートは、上記金属イオン含有セルロース繊維を２〜３０質量％含むことが好ましい。
原紙中の金属イオン含有セルロース繊維の割合が２質量％未満であると、抗菌消臭機能が低下し、金属イオン含有セルロース繊維の割合が３０質量％を超えるとコストアップとなる場合がある。
【００１３】
不織布シートの坪量を例えば２０〜２００ｇ/ｍ2とすることができる。
又、不織布シートの厚さを０．２〜２．０μｍ(JIS -P 8118により測定)とすることができる。
不織布シートの強度を１０００〜６０００ｇｆ／２５ｍｍとすることができる。
【００１４】
金属イオン含有セルロース繊維は、表面にカルボキシル基又はカルボキシレート基を有する酸化セルロース繊維に対し、Ａｇ、Ａｕ、Ｐｔ、Ｐｄ、Ｎｉ、Ｍｎ、Ｆｅ、Ｔｉ、Ａｌ、Ｚｎ及びＣｕの群から選ばれる１種以上の金属元素のイオンを含有してなる。
金属イオン含有セルロース繊維の材料としては、木材パルプや非木材パルプのセルロース繊維、及び再生セルロース系繊維が挙げられる。再生セルロース系繊維として、具体的にはレーヨン、コットン、キュプラが挙げられる。
金属イオン含有セルロース繊維は、セルロース繊維表面にカルボキシル基又はカルボキシレート基を導入した酸化セルロース繊維に対し、金属化合物水溶液を接触させることによって得ることができる。また、上記原紙の製造方法としては、酸化セルロース繊維を含む原料を抄造したシートに上記金属化合物水溶液を接触させる方法の他、予め酸化セルロース繊維に金属イオンを含有させ、この金属イオン含有セルロース繊維を含む原料を抄造する方法を例示することできる。
【００１５】
上記酸化セルロース繊維は、Ｎ−オキシル化合物を触媒に用いて木材パルプなどのセルロース繊維を酸化することにより製造できる。この酸化反応により、セルロース表面のグルコピラノース環のＣ６位の一級水酸基が選択的に酸化され、表面にカルボキシル基またはカルボキシレート基を有する酸化セルロース繊維が得られる。原料のセルロースは天然セルロースが好ましい。上記酸化反応は、水中で行うことが好ましい。反応におけるセルロース繊維の濃度は特に限定されないが、５質量％以下が好ましい。Ｎ−オキシル化合物の量は、反応系に対し０．１〜４ｍｍｏｌ／Ｌ程度であればよい。反応には公知の共酸化剤を用いてもよい。共酸化剤の例には、ジ亜ハロゲン酸またはその塩が含まれる。共酸化剤の量は、Ｎ−オキシル化合物１ｍｏｌに対して１〜４０ｍｏｌが好ましい。
反応温度は４〜４０℃が好ましく、室温がより好ましい。反応系のｐＨは８〜１１が好ましい。酸化の度合いは、反応時間、Ｎ−オキシル化合物の量等により適宜調整できる。
このようにして得た酸化セルロース繊維は、表面に酸基が存在し、内部にはほとんど酸基は存在しない。これはセルロース繊維が結晶性であるため、酸化剤が繊維の内部にまで拡散しにくいためと考えられる。
【００１６】
カルボキシル基とは−ＣＯＯＨで表される基をいい、カルボキシレート基とは−ＣＯＯ−で表される基をいう。酸化セルロース繊維を製造する際のカルボキシレート基のカウンターイオンは特に限定されない。そして、後述する金属のイオンが上記カウンターイオンと置き換わってカルボキシレート基とイオン結合する。また、カルボキシル基は金属イオンとして銅イオンと配位すると思われる。カルボキシル基またはカルボキシレート基を合わせて「酸基」ともいう。
酸基の含有量は、特開２００８−００１７２８号公報の段落００２１に開示されている方法によって測定できる。すなわち、精秤した乾燥セルロース試料を用いて０．５〜１質量％のスラリー６０ｍＬを調製し、０．１ｍｏｌ／Ｌの塩酸水溶液によってｐＨを約２．５とする。その後、０．０５ｍｏｌ／Ｌの水酸化ナトリウム水溶液を滴下して電気伝導度測定を行う。測定はｐＨが約１１になるまで続ける。電気伝導度の変化が緩やかな弱酸の中和段階を示すまでに消費された水酸化ナトリウム量（Ｖ）から、下式を用いて酸基量Ｘ１を求める。
Ｘ１（ｍｍｏｌ／ｇ）＝Ｖ（ｍＬ）×０．０５／セルロースの質量（ｇ）
【００１７】
上記セルロース繊維の酸基の量は、０．２〜２．２ｍｍｏｌ／ｇが好ましい。酸基の量が０．２ｍｍｏｌ／ｇ未満であると、セルロース繊維表面に存在する金属イオンの量が十分でなく、消臭機能に劣る場合がある。酸基の量が２．２ｍｍｏｌ／ｇを超えると、抄紙の際のろ水性が悪化し、脱水負荷が大きくなる場合がある。
【００１８】
次に、上記酸化セルロース繊維に対し、上記金属の化合物を含む水溶液を接触させ、金属化合物に由来する金属イオンが、カルボキシレート基とイオン結合を形成する。なお、カルボキシル基は電離してカルボキシレート基を経て金属イオンとイオン結合するか、上述のように金属イオンと配位すると思われる。
金属化合物水溶液とは、金属塩の水溶液である。金属塩の例には、錯体（錯イオン）、ハロゲン化物、硝酸塩、硫酸塩、および酢酸塩が含まれる。金属塩は水溶性であることが好ましい。
金属化合物の接触方法に関しては、予め調製したセルロース繊維の分散液と金属化合物水溶液を混合してもよく、セルロース繊維を含む分散液を基材の上に塗布して膜とし、当該膜に金属化合物水溶液を添加して含浸させてもよい。このとき、膜は基板上に固定されたままであってもよいし、基板から剥離された状態であってもよい。
金属化合物水溶液の濃度は特に限定されないが、セルロース繊維１００質量部に対して１０〜８０質量部が好ましく、３０〜６０質量部がより好ましい。
金属化合物を接触させる時間は適宜調整してよい。接触させる際の温度は特に限定されないが２０〜４０℃が好ましい。また、接触させる際の液のｐＨは特に限定されないが、ｐＨが低いと、カルボキシル基に金属イオンが結合しにくくなるため、７〜１３が好ましく、ｐＨ８〜１２が特に好ましい。
【００１９】
酸化セルロース繊維が金属イオンを含有（配位）していることは、走査型電子顕微鏡像、及び強酸による抽出液のＩＣＰ発光分析で確認できる。つまり、金属イオンは走査型電子顕微鏡像では存在を確認できず、一方でＩＣＰ発光分析では金属を含有していることを確認できる。これに対し、例えば上記金属がイオンから還元されて金属粒子として存在している場合は、走査型電子顕微鏡像または透過型電子顕微鏡像でも金属粒子を確認することができるので、金属粒子の有無を判定できる。また、走査型電子顕微鏡像と元素マッピングによっても金属イオンの有無を判定できる。つまり、走査型電子顕微鏡像では金属イオンを確認できないが、元素マッピングをすることで金属イオンが存在することを確認できる。
金属イオンとして、上記金属元素のイオンを用いることにより、抗菌機能が付与される。一方、セルロース繊維の酸基のすべてに金属粒子が結合しなくても良く、残存した酸基も臭い成分であるアンモニア等を中和することができ、消臭機能が発揮される。
【００２０】
金属イオン含有セルロース繊維において、酸化セルロース繊維に対する金属イオンの含有量が10〜60mg/gであることが好ましい。
金属イオンの含有量が10mg/g未満であると、金属イオン含有セルロース繊維による抗菌/消臭性能が低下することがある。
金属イオンの含有量が60mg/gを超えるものを製造することは、金属イオン含有セルロース繊維の収率の低下につながり、コストアップとなることがある。
【００２１】
本発明の実施形態に係る不織布シートは、例えばフィルター、衛生材料、ワイピング材等に好適に使用できるが、用途は特に限定されない。
本発明は上記した実施形態に限定されず、本発明の思想と範囲に含まれる様々な変形及び均等物に及ぶことはいうまでもない。
【実施例】
【００２２】
以下、実施例を挙げて、本発明を具体的に説明するが、本発明は勿論これらの例に限定されるものではない。
【００２３】
＜金属イオン含有セルロース繊維の製造＞
乾燥重量で５．００ｇの未乾燥の針葉樹漂白クラフトパルプ、３９ｍｇの２，２，６，６−テトラメチルピペリジン−１−オキシル（ＴＥＭＰＯ）及び５１４ｍｇの臭化ナトリウムを水５００ｍｌに分散させた後、１５質量％次亜塩素酸ナトリウム水溶液を、１ｇのパルプ（絶乾）に対して次亜塩素酸ナトリウムの量が５．５ｍｍｏｌとなるように加えて反応を開始した。反応中は３ＭのＮａＯＨ水溶液を滴下してｐＨを１０．０に保った。ｐＨに変化が見られなくなった時点で反応終了と見なし、反応物をガラスフィルターにてろ過した後、十分な量の水による水洗、ろ過を２回繰り返し、固形分量１５質量％の水を含浸させたＴＥＭＰＯ酸化セルロース繊維を得た。
このＴＥＭＰＯ酸化セルロース繊維はその表面にカルボキシル基またはカルボキシレート基を有する。金属イオンを含有する前のＴＥＭＰＯ酸化セルロース繊維の酸基量（酸化セルロース繊維１ｇ当たり）を表１に示す。
【００２４】
このＴＥＭＰＯ酸化セルロース繊維は未叩解のセルロースナノファイバーである。
次に、得られたＴＥＭＰＯ酸化セルロース繊維（この時点では金属イオンを含有していない）に対し、表１に示すｐＨと濃度（ＴＥＭＰＯ酸化セルロース繊維１ｇ当たり）の金属塩水溶液を加えて撹拌した。これにより、ＴＥＭＰＯ酸化セルロース繊維に金属イオンを担持させた。
なお、図１に、実施例に用いた金属イオン含有セルロース繊維の透過型電子顕微鏡像を示す。
【００２５】
＜不織布シートの製造＞
次に、金属イオン含有セルロース繊維と、パルプを準備した。
そして、金属イオン含有セルロース繊維と、パルプとを表２に示す配合比で紙料を調製した後、湿式抄紙法で表２に示す坪量の第１のウェブを形成した。
又、ポリプロピレンの原料樹脂から、スパンボンド法で表２に示す坪量の第２のウェブを直接形成した。
次に、第１のウェブと第２のウェブを積層し、水流交絡法により各ウェブの繊維を結合させて不織布シートを製造した。
比較例１として、金属イオン含有セルロース繊維を配合せずに不織布シートを製造した。
【００２６】
なお、各実施例につき、強酸で溶解した後の抽出液のＩＣＰ（（高周波誘導結合プラズマ）発光分析を行い、いずれも金属が含有されていることが確認された。以上のことより、各実施例は酸化セルロース繊維に金属イオンを含有していることがわかる。
【００２７】
得られた不織布シートにつき、以下の評価を行った。
＜消臭性＞
ガスバッグに10cm×10cmの不織布シートサンプルを設置し、5ppmの硫化水素ガスを0.5L 注入後の消臭能力を官能評価した。比較として、ガスバッグに不織布シートサンプルを設置しないブランク試験を行った。評価が◎、○であれば、実用上問題はない。
◎：まったく臭わない
○：ほとんど臭気が気にならない
×：ブランクと同等の臭気が残る
＜抗菌性＞
繊維製品の抗菌性試験方法及び抗菌効果  JIS-L1902:2008 定量試験（菌液吸収法）に従って評価した。数値（静菌活性値）が2.0以上であれば問題ない。
【００２８】
得られた結果を表１、表２に示す。
【００２９】
【表１】
0006629638.tif 000002
【００３０】
【表２】
0006629638.tif 000003
【００３１】
表２から明らかなように、各実施例の場合、十分な消臭、抗菌機能を有し、強度も優れていた。
一方、不織布シートに対する金属イオンの含有量が６０ｍｇ／ｍ２未満の比較例１の場合、消臭、抗菌機能が各実施例よりも大幅に劣った。
不織布シートに金属イオン含有セルロース繊維を含まない比較例２の場合、消臭、抗菌機能が各実施例よりも大幅に劣った。
【図１】
0006629638.tif 000004